"廃材を再利用する50~80重量部のポリエチレンテレフタレート樹脂に対して、少なくとも20~50重量部のポリエチレン系樹脂と2~18重量部の増粘剤を配合してなる樹脂組成物を、表面が、少なくとも前記ポリエチレンテレフタレート樹脂の単体シート又は前記ポリエチレン系樹脂の単体シートと略同一又はそれ以上となる汚れの除去容易性を有し、かつ少なくとも前記ポリエチレンテレフタレート樹脂の単体シート及び前記ポリエチレン系樹脂の単体シートよりも汚れの非付着性の高い性質を有するとともに、所定の厚さを有するシート状体又はフィルム状体に成形してなることを特徴とする防汚シート。前記樹脂組成物には、所定量の抗菌剤を配合してなることを特徴とする請求項1記載の防汚シート。前記シート状体又はフィルム状体の、一方の面がおもて面となり、かつ他方の面が裏面となる壁紙として構成することを特徴とする請求項1又は2記載の防汚シート。前記シート状体又はフィルム状体の、一方の面がおもて面となり、かつ他方の面が裏面となるとともに、当該裏面を他の建築用基材に貼付け可能な建材被覆シート又は建材被覆フィルムとして構成することを特徴とする請求項1又は2記載の防汚シート。前記シート状体又はフィルム状体は透明であることを特徴とする請求項5記載の防汚シート。廃材を再利用する50~80重量部のポリエチレンテレフタレート樹脂に対して、少なくとも20~50重量部のポリエチレン系樹脂と2~18重量部の増粘剤を配合し、かつ溶融混練することにより樹脂組成物を得るとともに、この樹脂組成物を、所定の厚さを有するシート状体又はフィルム状体に成形することにより、表面が、少なくとも前記ポリエチレンテレフタレート樹脂の単体シート又は前記ポリエチレン系樹脂の単体シートと略同一又はそれ以上となる汚れの除去容易性を有し、かつ少なくとも前記ポリエチレンテレフタレート樹脂の単体シート及び前記ポリエチレン系樹脂の単体シートよりも汚れの非付着性の高い性質を有する防汚シートを得ることを特徴とする防汚シートの製造方法。前記ポリエチレン系樹脂及び前記増粘剤に加えて所定量の抗菌剤を配合することを特徴とする請求項6記載の防汚シートの製造方法。しかし、上述した従来における防汚シートは、次のような問題点があった。第一に、防汚シートには、汚れの除去容易性を考慮した防汚シートと汚れの非付着性を考慮した防汚シートの二つのタイプが存在するが、望ましくは汚れの除去容易性と汚れの非付着性の双方の機能を有していれば、より防汚性の高い理想的な防汚シートを得ることができる。しかし、ポリエチレン等の樹脂素材を用いた場合には、基本的に静電気を帯び易い性質を有することから、汚れの除去容易性と汚れの非付着性の二つの機能を持たせることは相反する問題を解決することになり、防汚性を高めるには限界がある。第二に、いずれの防汚シートも廃プラスチックの活用再利用については考慮しておらず、防汚シートの分野においては必ずしも廃プラスチックのリサイクル促進が図られてるとは言えない。即ち、比較的大量に流通し、回収率の高い樹脂製品として、いわゆるペットボトルが存在するが、通常、ペットボトルをリサイクルする場合、分子量の著しい低下及び加熱溶融に伴う粘度不足を来たすため、リサイクル分野が限られ、それ故に、防汚シートの分野においてもペットボトルのリサイクル化が促進されているとは言えない。第三に、防汚シート自体の構造が積層構造であったり他の素材と組合わせるなどにより構成されるため、全体のシート構造が複雑化する傾向にある。したがって、素材原料コスト及び製造コスト面の双方においてコストアップを強いられ、適用する製品も高価に成らざるを得ない。本発明は、このような背景技術に存在する課題を解決した防汚シートの提供を目的とするものである。本発明に係る防汚シート1は、上述した課題を解決するため、廃材を再利用する50~80重量部のポリエチレンテレフタレート樹脂PET樹脂に対して、少なくとも20~50重量部のポリエチレンPE系樹脂と2~18重量部の増粘剤を配合してなる樹脂組成物を、表面Rsfが、少なくともPET樹脂の単体シート又はPE系樹脂の単体シートと略同一又はそれ以上となる汚れの除去容易性を有し、かつ少なくともPET樹脂の単体シート及びPE系樹脂の単体シートよりも汚れの非付着性の高い性質を有するとともに、所定の厚さを有するシート状体又はフィルム状体Rsに成形してなることを特徴とする。一方、本発明に係る防汚シートの製造方法は、上述した課題を解決するため、廃材を再利用する50~80重量部のPET樹脂に対して、少なくとも20~50重量部のPE系樹脂と2~18重量部の増粘剤を配合し、かつ溶融混練することにより樹脂組成物を得るとともに、この樹脂組成物を、所定の厚さを有するシート状体又はフィルム状体Rsに成形することにより、表面Rsfが、少なくともPET樹脂の単体シート又はPE系樹脂の単体シートと略同一又はそれ以上となる汚れの除去容易性を有し、かつ少なくともPET樹脂の単体シート及びPE系樹脂の単体シートよりも汚れの非付着性の高い性質を有する防汚シート1を得るようにしたことを特徴とする。ところで、上述した樹脂組成物を、インフレーションフィルムとして成形した場合、このフィルムは、機械的強度或いはシール強度の高い優れた物性を有することが、特開2010-163617号公報で開示される回収ポリエチレンテレフタレートを使用したインフレーションフィルム及びその製造方法で知られており、それ故に、このインフレーションフィルムは、ごみ袋やレジ袋等の袋類に用いて最適となる。一方、本発明者は、実験試験により、この樹脂組成物を、所定の厚さを有するシート状体又はフィルム状体Rsに成形した際に、表面Rsfが、少なくともPET樹脂の単体シート又はPE系樹脂の単体シートと略同一又はそれ以上となる汚れの除去容易性を有し、かつ少なくともPET樹脂の単体シート及びPE系樹脂の単体シートよりも汚れの非付着性の高い性質を有する、防汚性能に優れた防汚シートが得られることを見い出した。本発明は、このような防汚性能に着目した製品応用化を図るものであり、本発明は、このような観点から成された用途発明に該当する。図2及び図3に、廃材を再利用する50~80重量部のPET樹脂に対して、少なくとも20~50重量部のPE系樹脂と2~18重量部の増粘剤を配合してなる樹脂組成物を、表面Rsfが、少なくともPET樹脂の単体シート又はPE系樹脂の単体シートと略同一又はそれ以上となる汚れの除去容易性を有し、かつ少なくともPET樹脂の単体シート及びPE系樹脂の単体シートよりも汚れの非付着性の高い性質を有するとともに、所定の厚さを有するシート状体又はフィルム状体Rsに成形して場合の防汚性能の確認実験の結果を示す。この確認実験は、図2に示すように、オフィスビルにおける通常の会議室Mの中の壁面Wsと床面Fsに、本発明に係る防汚シート1と一般的な防汚性を有するビニルクロス製の壁紙Xrを同一面積にしたものをピンで固定し、一週間放置後、ATP拭き取り検査を行うことにより汚染物質量ATP量を測定したものである。なお、会議室Mの広さは、床面3.65×4.35m,高さ2.4mである。また、ATP拭き取り検査は、厚生労働省監修の食品衛生検査指針微生物編に収載されている、清浄度検査方法であり、ATP量を高感度に測定することができる。測定装置には、キッコーマン株式会社製のルミテスターPD20及びルシパックを使用した。この結果、ATP量は、防汚シート1の場合、壁面Wsの上部で8RLU,壁面Wsの中間部で31RLU,床面Fsで72RLUとなった。他方、一般的な壁紙Xrの場合、壁面Wsの上部で62RLU,壁面Wsの中間部で745RLU,床面Fsで2246RLUとなった。したがって、一般的な壁紙Xrに対して防汚シート1の減少率は、壁面Wsの上部で87,壁面Wsの中間部で95.8,床面Fsで96.8となる。RLU単位で示すATP量は、数値が大きいほど汚れが大きいことを示している。図3において、Piは防汚シート1におけるATP量の分布データ、Prは一般的な壁紙XrにおけるATP量の分布データをグラフ表示したものであり、本発明に係る防汚シート1は、一般的な壁紙Xrに対して圧倒的な防汚性能を有している。防汚シート1は、廃材を再利用する50~80重量部のPET樹脂に対して、少なくとも20~50重量部のPE系樹脂と2~18重量部の増粘剤を配合してなる樹脂組成物を、所定の厚さとなるシート状体又はフィルム状体Rsに成形するため、このシート状体又はフィルム状体Rsを利用する防汚シート1は、基本的に、表面Rsfが合成樹脂表面プラスチック表面となることに加え、表面Rsfは、適度な親水性を有し、かつシルク状態様となる。廃材を再利用するPET樹脂の場合、分子量の著しい低下及び加熱溶融に伴う粘度不足を来たすとともに、この廃材を再利用するPET樹脂を高い配合割合により含ませ、かつ混練するようにしたため、シート状体又はフィルム状体Rsの表面Rsfに、微細なPET樹脂粒が生じ、これにより、表面Rsfがシルク状態様になるとともに、適度な親水性を有するものと考えられる。表面Rsfがシルク状態様になることから、この表面Rsfは汚れが付着しにくい表面構造となる。また、適度な親水性を有する表面は、防汚効果の発現作用のあることが光触媒分野の研究等で知られており、例えば、アクリル樹脂であっても適度な親水性を付与することで長期間防汚性能を維持することがウォータエバー実験等でも確認されている。親水性を有する表面は、光触媒のような汚濁物質を分解する作用は生じないが、静電気の発生が抑制され、カビ類の栄養源となる汚染物有機物が付着しにくいため、カビ類の発生が抑制されるとともに、花粉が付着したとしても花粉は発芽してアレルギー源では無くなる。一方、少なくともPET樹脂の単体シート及びPE系樹脂の単体シートよりも汚れの非付着性の高い性質を有することは、防汚シート1...同士を重ね合わせても容易に引き離せることから確認できる。この防汚シート1では、少なくともPET樹脂の単体シート及びPE系樹脂の単体シートよりも汚れの非付着性の高い性質を有する物性を生じ、このことは、図2及び図3の確認実験からも裏付けられる。なお、本発明は、好適な態様により、樹脂組成物には、所定量の抗菌剤を配合することができる。また、シート状体又はフィルム状体Rsの、一方の面がおもて面Rsfとなり、かつ他方の面が裏面Rsrとなる壁紙Pwとして構成することもできるし、シート状体又はフィルム状体Rsの、一方の面がおもて面Rsfとなり、かつ他方の面が裏面Rsrとなるとともに、裏面Rsrを他の建築用基材Baに貼付け可能な建材被覆シート又は建材被覆フィルムBsとして構成することもできる。このように、本発明に係る防汚シート1及びその製造方法によれば、次のような顕著な効果を奏する。1廃材を再利用する50~80重量部のPET樹脂に対して、少なくとも20~50重量部のPE系樹脂と2~18重量部の増粘剤を配合してなる樹脂組成物を、表面Rsfが、少なくともPET樹脂の単体シート又はPE系樹脂の単体シートと略同一又はそれ以上となる汚れの除去容易性を有し、かつ少なくともPET樹脂の単体シート及びPE系樹脂の単体シートよりも汚れの非付着性の高い性質物性を有するとともに、所定の厚さを有するシート状体又はフィルム状体Rsに成形してなるため、汚れの除去容易性と汚れの非付着性の二つの防汚機能を持たせることができ、防汚シート1における防汚性を飛躍的に高めることができる。2比較的高配合率となる50~80重量部のPET樹脂を使用できるため、このPET樹脂には、比較的大量に流通し、回収率の高い樹脂製品となる、使用済のペットボトル等の廃材を再利用リサイクルすることができる。3廃材を再利用するPET樹脂,PE系樹脂及び増粘剤を配合してなる樹脂組成物を成形するのみで防汚シート1を得ることができるため、防汚シート1自体の構造が単純化、即ち、従来のように、積層構造であったり他の素材と組合わせるなどの構成は不要となり、全体のシート構造の単純化に伴う素材原料コスト及び製造コストの大幅なコストダウンを図れるとともに、廉価な製品を提供できる。4好適な態様により、樹脂組成物に、所定量の抗菌剤を配合すれば、防汚シート1における抗菌剤に基づく抗菌力を付加できることに加え、本来の物性である汚れの除去容易性及び汚れの非付着性との相乗効果により、より防汚性を高めることができる。5好適な態様により、シート状体又はフィルム状体Rsの、一方の面がおもて面Rsfとなり、かつ他方の面が裏面Rsrとなる壁紙Pwとして構成すれば、埃,雑菌,ハウスダスト,カビ,花粉,その他の汚物が付着しないため、汚れの無い奇麗な壁面状態を長期にわたって維持できる理想的な壁紙Pwを得ることができる。6好適な態様により、シート状体又はフィルム状体Rsの、一方の面がおもて面Rsfとなり、かつ他方の面が裏面Rsrとなるとともに、裏面Rsrを他の建築用基材Baに貼付け可能な建材被覆シート又は建材被覆フィルムBsとして構成すれば、埃,雑菌,ハウスダスト,カビ,花粉,その他の汚物が付着しないため、汚れの無い奇麗な表面状態を長期にわたって維持できる理想的な建材を得ることができる。また、この際、シート状体又はフィルム状体Rsを透明にすれば、所定の建材の有する各種木目や一般的な壁紙等の表面形態を生かすことができる。次に、本発明に係る好適実施形態を挙げ、図面に基づき詳細に説明する。まず、本実施形態に係る防汚シート1について、図1a及び図4を参照して具体的に説明する。なお、本実施形態として例示する防汚シート1は、図1aに示す壁紙Pwである。最初に、壁紙Pw防汚シート1の製造方法の一例について、図4に示す製造工程図に従って説明する。壁紙Pwを製造するに際しては、成形材料となる樹脂組成物、即ち、廃材を再利用する50~80重量部のPET樹脂ポリエチレンテレフタレート樹脂に対して、20~50重量部のPEポリエチレン系樹脂,2~18重量部の増粘剤及び所定量の抗菌剤を配合した樹脂組成物を用意する。なお、この樹脂組成物は、特開2010-163617号公報で開示される回収ポリエチレンテレフタレートを使用したインフレーションフィルムの製造方法に準じて製造することができる。即ち、まず、原料を準備するステップS1。原料には、廃材を再利用するPET樹脂,PE系樹脂,増粘剤及び抗菌剤を用いる。この場合、廃材を再利用するPET樹脂には、使用後のペットボトル等が含まれる。また、PE系樹脂には、エチレン単独重合体,エチレンα-オレフィン共重合体,エチレンとビニルモノマーとの共重合体,エチレン単位を主な繰り返し単位とする重合体,特に、メタロセン触媒により重合されたポリエチレン直鎖状低密度ポリエチレン,高密度ポリエチレン等が含まれるとともに、メタロセン触媒により重合されたポリエチレンと溶液重合法で重合されたポリエチレン直鎖状低密度ポリエチレン等との混合物が含まれる。さらに、増粘剤には、エポキシ基オキシラン基,エポキシ基オキシラン基を含有する化合物、特に、分子中にエポキシ基を持つエポキシ基含有ポリエステル樹脂,エポキシ基或いはグリシジル基を含有した共重合体等が含まれる。そして、廃材を再利用するPET樹脂は50~80重量部、PE系樹脂は20~50重量部、増粘剤は2~18重量部、にそれぞれ対応する配合量を計量するとともに、抗菌剤は使用する抗菌剤の仕様に応じた適量所定量を用意する。なお、必要に応じて、他の添加剤、例えば、エラストマー樹脂,相溶化剤,他の熱可塑性樹脂,酸化防止剤,スリップ剤,安定剤,着色剤等を必要に応じて使用添加可能である。なお、所定量の抗菌剤を配合した場合には、防汚シート1における抗菌剤に基づく抗菌力を付加できることに加え、本来の物性である汚れの除去容易性及び汚れの非付着性との相乗効果により、より防汚性を高めることができる。各原料を準備したなら使用する全ての原料を配合混合するステップS2。そして、配合した原料は、二軸押出成形機に供給し、二軸押出成形機を運転することにより原料を溶融混練するとともに、さらに、ペレット化することにより目的の樹脂組成物を生成するステップS3。他方、得られたペレット状の樹脂組成物は、シート成形機に供給し、所定の厚さを有するシート状体Rsとなるように成形するステップS4。このシート状体Rsは、壁紙の生地となり、シート状体Rsの一方の面がおもて面Rsfとなり、かつ他方の面が裏面Rsrとなるため、このシート状体Rsに対して所定の印刷を施すステップS5。この場合、印刷は、おもて面Rsfに施すことも可能であるが、裏面Rsrに施すことにより、おもて面Rsfが印刷による影響を受けないメリットがある。また、予め、樹脂組成物を着色し、印刷の代わりに、凹凸模様等を型により設けてもよい。これにより、基本的な壁紙Pwを得ることができる。なお、二軸押出成形機から得られる樹脂組成物を直接シート状体Rsに成形することも可能である。この後、必要により、裏面Rsrには粘着剤接着剤をコーティングすることにより接着面を形成するとともにステップS6、さらに、保護シート剥離紙を貼り合わせることができるステップS7。また、必要な長さ規定寸法にカッティングするとともにステップS8、外観検査等の必要な品質検査を行うことによりステップS9、最終的な製品となる壁紙Pw防汚シート1を得ることができるステップS10。以上の製造工程を経て、図1aに示す壁紙Pwを得ることができる。即ち、廃材を再利用する50~80重量部のPET樹脂に対して、少なくとも20~50重量部のPE系樹脂と2~18重量部の増粘剤を配合してなる樹脂組成物を、表面Rsfが、少なくともPET樹脂の単体シート又はPE系樹脂の単体シートと略同一又はそれ以上となる汚れの除去容易性を有し、かつ少なくともPET樹脂の単体シート及びPE系樹脂の単体シートよりも汚れの非付着性の高い性質を有するとともに、所定の厚さを有するシート状体Rsに成形してなる防汚シート1を適用した壁紙Pwを得ることができる。特に、防汚シート1は、汚れの除去容易性と汚れの非付着性の二つの防汚機能を持たせることができ、防汚シート1における防汚性を飛躍的に高めることができる。また、比較的高配合率となる50~80重量部のPET樹脂を使用できるため、このPET樹脂には、比較的大量に流通し、回収率の高い樹脂製品となる、使用済のペットボトル等の廃材を再利用リサイクルすることができる。さらに、廃材を再利用するPET樹脂,PE系樹脂及び増粘剤を配合してなる樹脂組成物を成形するのみで防汚シート1を得ることができるため、防汚シート1自体の構造が単純化、即ち、従来のように、積層構造であったり他の素材と組合わせるなどの構成は不要となり、全体のシート構造の単純化に伴う素材原料コスト及び製造コストの大幅なコストダウンを図れるとともに、廉価な製品を提供できる。しかも、例示のように、防汚シート1を壁紙Pwに適用すれば、埃,雑菌,ハウスダスト,カビ,花粉,その他の汚物が付着しないため、汚れの無い奇麗な壁面状態を長期にわたって維持できる理想的な壁紙Pwを得ることができる。他方、図1b及びcは、本発明の変更実施形態に係る防汚シート1を示す。変更実施形態として例示する防汚シート1は、図1b及びcに示す建材被覆シート又は建材被覆フィルムBsである。図1bに示す防汚シート1は、シート状体Rsの、一方の面がおもて面Rsfとなり、かつ他方の面が裏面Rsrとなるとともに、裏面Rsrを他の建築用基材Baに貼付け可能な建材被覆フィルムBsとして構成したものである。したがって、建材被覆フィルムBsの裏面Rsrを他の建築用基材Baの表面に接着剤Cj等により貼付けることにより所定の建材Cpを得ることができる。この場合、建築用基材Baには、柱材,合板,難燃材,家具等をはじめとする各種建築用基材Baが含まれるとともに、建築用基材Baの素材は、木製,金属製,プラスチック製など、任意である。また、シート状体Rsには、各種木目等を印刷することができる。これにより、埃,雑菌,ハウスダスト,カビ,花粉,その他の汚物が付着しないため、汚れの無い奇麗な表面状態を長期にわたって維持できる理想的な建材Cpを得ることができる。図1cに示す防汚シート1は、特に、厚さの薄いフィルム状体Rsとし、かつ透明に形成したものであり、例示の場合、紙製或いは合成樹脂製の一般壁紙Pwoの表面に透明接着剤Cj等を用いて貼付けたものであり、これにより、一般壁紙Pwoにおける模様や形状等の表面形態、或いは無垢板の木目等をそのまま生かせる建材Cpを得ることができる。以上、好適実施形態変更実施形態について詳細に説明したが、本発明は、このような実施形態に限定されるものではなく、細部の構成,形状,素材,数量,数値等において、本発明の要旨を逸脱しない範囲で、任意に変更,追加,削除することができる。例えば、廃材を再利用するPET樹脂とは、ペットボトルをはじめ様々な使用済商品におけるPET樹脂を利用できるとともに、工場等における加工屑であってもよい。シート状体とはプレート状体を含む概念である。また、壁紙Pwとは壁紙類の概念であり、例えば、天井紙や襖紙等も含まれる。さらに、樹脂組成物には、所定量の抗菌剤を配合する場合を示したが、抗菌剤は必ずしも配合することを要しない。"